СПОСОБ ОБРАБОТКИ ТИТАНОВЫХ СПЛАВОВ НА ОСНОВЕ ИНТЕРМЕТАЛЛИДОВ

Способ обработки титановых сплавов на основе интерметаллидов, включающий нагрев до 1050-1200°C, выдержку и горячую деформацию, отличающийся тем, что, с целью повышения пластичности и качества поверхности, перед нагревом до 1050-1200°C проводят гомогенизирующий отжиг при 1000-1200°C в течение 2-5 ч, выдержку осуществляют в течение 2-8 ч, горячую деформацию проводят прессованием со степенью 20-85% со скоростью прессования 10-50 мм/с с предварительной подпрессовкой со степенью деформации 5-30% при одновременной защите окисления, после горячей деформации осуществляют рекристаллизационный отжиг при 1100-1250°C в течение 1-3 ч, нагрев под повторное прессование до 1050-1200°C с выдержкой в течение 1-3 ч при этой температуре и прессование со степенью деформации 40-80%.